(57)【特許請求の範囲】
【請求項１】
金属平箔と金属平箔を波形状に塑性加工した金属波箔を円筒状に巻回して形成したハニカム体、若しくは金属平箔と金属波箔を交互に積層して形成したハニカム体を、金属外筒内に組み込んでなる排気ガス浄化触媒用メタル担体において、金属平箔と金属波箔のうち少なくとも一方の箔として厚さが４０μｍ未満の金属箔を使用し、熱処理後の金属箔全体に対するＡｌ量が、４．０質量％以上残留する条件のもとで固相拡散接合したことを特徴とする排気ガス浄化触媒用メタル担体。
【請求項２】
前記ハニカム体が、箔厚が１０〜３５μｍの金属平箔と、波箔とで成ることを特徴とする請求項１記載の排気ガス浄化触媒用メタル担体。
【請求項３】
固相拡散接合させる熱処理条件が、処理温度１２２０℃〜１２５０℃で処理時間が６０分以上９０分以下で処理温度到達時の真空度が３×１０−４Ｔｏｒｒ〜５×１０−５Ｔｏｒｒであることを特徴とする請求項１記載の排気ガス浄化触媒用メタル担体。
【請求項４】
固相拡散接合させる熱処理条件が、処理温度１２００℃〜１２５０℃で処理時間が３０分以上９０分以下で処理温度到達時の真空度が３×１０−４Ｔｏｒｒ〜５×１０−５Ｔｏｒｒであることを特徴とする請求項２記載の排気ガス浄化触媒用メタル担体。
【発明の詳細な説明】
【０００１】
【発明が属する技術分野】
本発明は、自動車等の排気ガス浄化に使用される触媒の基本となるメタル担体に関するものである。
【０００２】
【従来の技術】
近年、自動車用の触媒装置には排気ガスの初期浄化性能が優れていて、排気抵抗の小さいメタル担体が使用されることが多くなっている。
従来、この種のメタル担体としては、金属平箔と金属平箔を長さ方向に波型形状の塑性加工した金属波箔を重ね合わして、これを例えば渦巻状に巻回して円筒形のハニカム体、若しくは平箔と波箔を平面的に交互に積層してハニカム体を構成し、これを金属外筒などのケーシングに組み込んだ上に相互に接合したものが知られており、該メタル担体に触媒を担持して自動車排気ガス浄化装置として使用している。
【０００３】
一般に、ハニカム体を構成する金属箔はＣｒ−Ａｌ−Ｆｅからなる高耐熱フェライト系ステンレス鋼が多く使用されており、これは箔中のＡｌが表面で選択酸化されてＡｌ2 Ｏ3 として形成されることによって耐酸化性が向上するからである。このため金属箔中のＡｌ量がメタル担体の耐久性に重要な影響を及ぼすことになる。
【０００４】
また、ハニカム体内部の接合は、Ｎｉ系の粉状ろう剤を金属平箔、金属波箔の接触部にバインダー等の有機物を介在させて固着し、真空炉内でろう付け処理を施すことよって行なわれている。この場合には金属箔中のＡｌはろう剤中のＮｉと極めて強固に結合する傾向があり、ろう付け部近傍にＡｌが偏析する。一方、その偏析箇所周辺のＡｌは逆に欠乏し、局所的に耐酸化性が劣化することがある。更に、製造コスト面からみても、ろう剤は大変高価であり、安価なメタル担体をユーザーに供給することを阻害している。
【０００５】
そこで、ろう剤を使用しないでメタル担体を製造する方法が提案されている。例えば、特開平１−２６６９７８号公報には、処理温度１２００℃（請求項では８５０℃〜１２００℃）、真空度１０-6Torr（請求項では１０-2〜１０-6Torr）で金属平箔と金属波箔を固相拡散接合法で接合することによって、ハニカム体を製造する方法が開示されている。しかし、この方法ではエンジン耐久に必要とされる耐久性を確保することができなかった。このため特開平５−１６８９４７号公報では、さらに高温（１４００℃）で処理する方法が提案されているが、Ａｌ蒸発防止用治具を装着しているため、量産を考慮すると、この方法は生産性・コストの面で問題が残る。
【０００６】
【発明が解決しようとする課題】
ハニカム体の接合方法に関しては、Ｎｉ系のろう剤を使用する手段が一般的であるが、ろう剤とメタル担体用金属箔が接合すると、上述の如く金属箔中のＡｌとろう剤中のＮｉとの強固な親和性により、接合時において波箔と平箔のメニスカス近傍にはＡｌが偏析すると共に、その周辺には逆にＡｌが欠乏した状態が生じることから、耐久性に問題が生じる。そのため、ろう剤を使用しないで金属平箔と金属波箔を接合する方法が前述のように提案されているが、いずれも耐久性と安価な製造方法が両立されていない。
【０００７】
本発明は、このような従来技術の問題点を解決すべく鋭意研究を行った結果得られたもので、金属平箔及び金属波箔の少なくとも一方を、特定の条件下で真空処理を行うことによりハニカム体を形成することで、排気ガス浄化性能、エンジン耐久性、製作コストのいずれも従来よりも有利なメタル担体を提供することを目的とする。
【０００８】
【課題を解決するための手段】
本発明の要旨は、金属平箔と金属平箔を波形状に塑性加工した金属波箔を円筒状に巻回して形成したハニカム体、若しくは金属平箔と金属波箔を交互に積層して形成したハニカム体を、金属外筒内に組み込んでなる排気ガス浄化触媒用メタル担体において、金属平箔と金属波箔のうち少なくとも一方の箔として厚さが４０μｍ未満の金属箔を使用し、熱処理後の金属箔全体に対するＡｌ量が、４．０％（質量％であり、以下のＡｌ量も全て同じである。）以上残留する条件のもとで固相拡散接合したことを特徴とする排気ガス浄化触媒用メタル担体、及び
上述のハニカム体において、前記ハニカム体が、箔厚が１０〜３５μｍの金属平箔と、波箔とで成ることを特徴とする排気ガス浄化触媒用メタル担体、及び
固相拡散接合させる熱処理条件が、処理温度１２００℃〜１２５０℃で処理時間が３０分以上９０分以下で処理温度到達時の真空度が３×１０−４Ｔｏｒｒ〜５×１０−５Ｔｏｒｒであることを特徴とする排気ガス浄化触媒用メタル担体
にある。
【０００９】
拡散接合は主として二つの面の接触面で表面エネルギーを減じる方向に原子が拡散することによって接合が得られるもので、一般に、接合条件因子として考えられるものは、表面処理、金属表面の粗度、処理温度、処理時間、接合面の圧力などのほか、材料の機械的、冶金的因子も重要である。従来の発明では主に処理温度と処理時間に重きをおいた技術であるため、Ａｌの金属蒸発は免れられなかった。
【００１０】
これに対し本発明においては、特に、材料の機械的因子に注目したものである。通常、メタル担体を構成する金属箔の厚みは４０μｍ〜１００μｍであり、平箔と波箔を重ねて巻回するとき、金属平箔に張力を付加して巻くのが一般的であった。従って、このような厚みの金属箔を巻回して拡散接合する場合、箔厚起因の剛性によって波箔と平箔の接触部におけるなじみが不良となり、拡散接合処理時に金属箔のクリープ現象、原子の相互拡散が発生しにくい状況となり、良好な固相拡散現象が生じ難い、という不都合がある。
【００１１】
本発明においては、金属平箔と金属波箔の少なくとも一方を厚み４０μｍ未満の金属箔を使用しハニカム体を固相拡散接合法で製造するとした。厚み４０μｍ未満の金属箔を、ある一定の張力で巻回したとき、波箔の頂上部が平箔につぶされて変形し、また、波箔にそって平箔が変形することにより、平箔と波箔が接触している部分の面積がマクロ的に広くなり、相互拡散現象を促進する。
【００１２】
さらに、３５μｍ以下の金属箔を１２００℃以上の高温に保持した時、母体体積の減少により、両箔の接触部分において表面粗さがもたらす表面エネルギーの高さが相対的に大きくなり、原子の拡散を生じる駆動力となって表面の凹凸を埋める程度のミクロ的な変形が生じ、接触面積が飛躍的に増加すると推定される。上述のマクロ的な変形とミクロ的な変形により、厚み４０μｍ以下の金属箔では固相拡散接合性が大幅に向上することが認められた。
【００１３】
箔厚が３５μｍを超して４０μｍに近づくと、表面の凹凸を埋める程度のミクロ的な変形が減少し処理時間が長くなるが、平箔、波箔の両方の箔厚が３５μｍ以下になると、ミクロ的な変形が増大し、接触部のなじみが大幅に改善され、処理時間が短くなる。また、箔厚が１０μｍ未満では巻回する時の箔の剛性が維持できずハニカム体製造に支障を来す問題と、箔自体の製造時の困難性の問題とにより、箔厚の下限は１０μｍが実用的である。従って、本発明では平箔と波箔の厚みは１０μｍ〜３５μｍの範囲とすることがもっとも好ましい。
【００１４】
さらに、本発明担体の金属箔中のＡｌ量を４．０％以上残存していることを特徴とした。本発明者らは、５％Ａｌ−２０％Ｃｒ−Ｆｅの高耐熱フェライト系ステンレス鋼箔（箔厚さが１０μｍ）で製造したメタル担体を実車に搭載し、約１０万ｋｍ走行試験を行った。その結果によると試験開始前は金属箔中のＡｌ量が４．９５％であったが、試験終了後は０．９６％であった。すなわち、耐久試験中に約４．０％のＡｌが消費されていることがわかった。金属箔の有するＡｌの絶対量は箔の厚さによって変化するが、エンジン耐久試験中に消費するＡｌの量は同じである。従って、箔厚が薄ければ薄いほど耐久寿命は短くなる。さらに、担体の搭載位置はエンジン始動時の浄化性能を向上させるためにエンジンに出来る限り近付ける傾向があるため、担体の使用環境は厳しくなってきている。酸化に対する耐久性は金属箔の厚さに影響されるが、実用的でかつ最も薄い１０μｍの箔のＡｌの消費量を基準とした。上記の理由により、本発明担体の金属箔中のＡｌ量を４．０％以上残存していることを特徴とした。
【００１５】
さらに、本発明では真空処理条件を、処理温度１２００℃〜１２５０℃で処理時間が３０分以上９０分以下で処理温度到達時の真空度が３×１０-4Torr〜５×１０-5Torrであることを規定している。この下限の値は固相拡散接合をさせるための条件である。この値の上限はＡｌ量を４．０％以上残存させるための条件である。
【００１６】
【発明の実施の形態】
以下本発明の実施形態を説明する。
まず、本発明において金属平箔と金属波箔とを固相拡散接合してハニカム体を形成する場合に、金属箔中のＡｌが顕著に減少しない真空処理条件を選択することが必要とされる。ハニカム体の金属箔として最も一般的に広く使用されている５％Ａｌ−２０％Ｃｒ−Ｆｅの高耐熱フェライト系ステンレス鋼からなる箔（厚み５０μｍ程度）で製造したメタル担体の場合、平箔及び波箔を拡散接合する際、その真空処理条件としては比較的高温・長時間で低真空度の条件が必要とされていた。例えば、１３００℃の温度で１×１０-6Torrの真空度で９０分という条件が代表的なものとされる。しかし、このような条件では金属箔中のＡｌが顕著に減少（金属蒸発）してしまい、メタル担体の耐久性にとって好ましくない。
【００１７】
そこで本発明者らはＡｌが４％以上残存する条件を求めた。この結果を以下に示す。５０μｍ箔の場合を図１、３６μｍ〜３９μｍ箔の場合を図２、１０μｍ〜３５μｍ箔の場合を図３に示す。図１によると、処理温度が１２５０℃以上、かつ、処理時間が９０分以上で処理を実施すると（図中の×印を付した条件）、Ａｌが１％以上蒸散することが確認された。つづいて、５０μｍ以上の箔が固相拡散接合する条件を求めた。この結果を図４に示す。これによると、処理温度及び処理時間が１２９０℃以上かつ９０分以上必要であることが明らかになった。図１のデータとあわせて考察すると、５０μｍの箔は金属箔中に４％以上Ａｌが残存する真空処理条件では固相拡散接合が不可能である。なお、図１〜図３において、○印はＡｌが４％以上残存する場合、×印はＡｌが４％以上残存しない場合であり、実線はその境界を示す。
【００１８】
同様に波箔、平箔のいずれかが厚み４０μｍ未満の箔の場合について、固相拡散接合する条件を求めた。この結果を図５に示す。これと図２とを合わせて考察し、波箔、平箔のいずれかが４０μｍ未満の箔厚で金属箔中のＡｌが４％以上残存し、かつ、固相拡散接合する条件を図７に示す。この結果によると、波箔、平箔の少なくともいずれかが厚み４０μｍ未満の箔の場合は、処理温度が１２２０℃〜１２５０℃、かつ、処理時間が６０分から９０分の範囲で適正な条件が得られた。
【００１９】
さらに、波箔、平箔の両方とも厚み３５μｍ未満の箔の場合について、固相拡散接合する条件を求めた。この結果を図６に示す。これと図３を合わせて考察し、波箔、平箔の両方が３５μｍ未満の箔厚で金属箔中のＡｌが４％以上残存し、かつ、固相拡散接合する条件を図８に示す。この結果によると、波箔、平箔の両方とも厚み３５μｍ未満の箔の場合は、処理温度が１２００℃〜１２５０℃、かつ、処理時間が３０分から９０分の範囲で適正な条件が得られた。
【００２０】
次に、本発明において厚み４０μｍ未満の金属箔を使用する理由について説明する。
本発明においてメタル担体を製作する場合、図９に示すように、まず、金属平箔２及び金属波箔３を重ね合わせて渦巻状に巻回した後、これを真空炉に入れて所定条件下で両箔を固相拡散接合して一定径のハニカム体を形成し、次いで、該ハニカム体を円筒状の金属外筒１内に挿入し結合して製作する。
【００２１】
本発明において、厚み４０μｍ未満の金属箔を用いるのは、金属平箔及び金属波箔のいずれか一方で十分であるが、平箔と波箔の両方共に厚み４０μｍ未満、特に、厚み３５μｍ未満の金属箔を使用することがさらに好ましい。例えば、厚み４０μｍ未満の金属波箔３と従前と同じ厚み４０μｍ以上の金属平箔２とを一定の張力下で巻回してハニカム体を形成するとき、剛性のある平箔によって波箔の頂上部がつぶされて変形し、両箔の接触面積が広がり、その結果両箔の密着性が良くなる（図１０（ａ）参照）。反対に厚み４０μｍ未満の金属平箔２と厚み４０μｍ以上の金属波箔３を用いたときには、剛性のある波箔の頂上部にそって平箔が変形し、同様に両箔の密着性が向上する（図１０（ｂ）参照）。
【００２２】
更に、両箔がいずれも厚み３５μｍ未満で１２００℃以上の高温に保持したとき、母体体積の減少により、両箔の接触部分において表面粗さがもたらす表面エネルギーの高さが相対的に大きくなり、原子の拡散を生じる駆動力となって表面の凹凸を埋める程度のミクロ的な変形が生じ、接触面積が飛躍的に増加すると推定される。
【００２３】
この推定を確認するため以下の実験を実施した。図１１は表面粗度Ｒａを示す。図１１（ａ）に示すように熱処理前の箔表面には圧延ロールの研磨疵を転写して鋭いすじ状の疵が金属箔表面に存在するが、真空熱処理によって図１１（ｂ）に示す通りＲａが低下した。このＲａが０．１μｍ以下になるときの温度を求めた。なお、粗度の測定は触診式粗度計、走査距離は３mmとした。
【００２４】
５％Ａｌ−２０％Ｃｒ−Ｆｅで箔の粗度が＃４００メタル担体用素材で箔厚さが１０μｍ〜６０μｍの金属箔を温度１２００℃から１３００℃で真空度１×１０-5Torrの条件で熱処理を実施した。熱処理後に箔表面のロール疵が表面拡散により消失する温度を求めた。これらの結果を図１２に示す。図１２より、箔厚さが３５μｍ未満の時に表面拡散が顕著、すなわちミクロ的な変形となり、拡散接合性を向上させることが確認された。
【００２５】
上述のマクロ的な変形により、４０μｍ未満の金属箔では固相拡散接合性が大幅に向上することが認められた。更に箔厚が３５μｍ以下になると、ミクロ的な変形が増大し、接触部のなじみが大幅に改善され、処理時間等が短くなる。
【００２６】
また、箔厚が１０μｍ未満では巻回す時の箔の剛性が維持できず、ハニカム体製造に支障を来す問題と、箔自体の製造時の困難性の問題とにより、箔厚が１０μｍ未満では箔の製造上の問題が生じ実用的でないことと、薄くなり過ぎてハニカム体としての剛性が期待できないので、金属箔の厚みの下限は１０μｍとした。従って、本発明では平箔と波箔の厚みは１０μｍ〜３５μｍの範囲とすることが最も好ましい。
【００２７】
【実施例】
（実施例１）
箔厚５０μｍ（Ａ箔）、４０μｍ（Ｂ箔）、３５μｍ（Ｃ箔）、３０μｍ（Ｄ箔）、２０μｍ（Ｅ箔）の高耐熱フェライト系ステンレス鋼（５％Ａｌ−２０％Ｃｒ−Ｆｅ）からなる、幅１２０mmの平箔と波箔（波高さ１．２５mm、ピッチ２．５mmの疑似サインカーブ状に加工）を重ねて平箔に約５kgの張力を付加しながら巻回し、直径８６mm、長さ１２０mmの円筒状のハニカム体を形成し、これを内径８６mm、厚さ１．５mm、長さ１２０mmの外筒内に装入し、固相拡散接合処理にて接合してメタル担体を製作した。ハニカム体を形成したときの平箔と波箔の拡散接合条件は次の通りである。
［拡散接合条件］
加熱温度：１２２０℃
真空度  ：１．４×１０-4Torr
保持時間：６０分
【００２８】
処理後の固相拡散接合性を調査するために、各メタル担体を２０mm厚みの輪状に切断して、円錐型のポンチと台座でハニカム体の押し試験を実施した。押し試験機の概要を図５に示す。また、その試験結果を表１に示す。表１からも分かるように、両箔にＡ箔およびＢ箔を用いたものは、箔相互の接合が不適で図１３の押し試験で図１４（ｂ）のようなハニカム体に脱落部が発生した。これに対し両箔の少なくとも一方にＣ箔、Ｄ箔、Ｅ箔を用いたメタル担体は、押し試験によっても図１４（ａ）に示すハニカム形状を保持し、固相拡散接合特性が優れていることが確認できた。なお、各箔の接触部を拡大してみた場合、Ｃ箔、Ｄ箔、Ｅ箔で接触部の拡大が確認された。
【００２９】
【表１】
0003788819.tif 000002
【００３０】
また、このようにして得られた箔厚み５０μｍと３０μｍのメタル担体を、２００ccのガソリンエンジンの排気系統に使用し、加熱サイクル試験（８００℃〜６０℃間で１０００サイクル）を行って、エンジンの耐久性を調べた。箔厚み５０μｍのメタル担体は、７０サイクルでハニカムコアのずれが発生して試験を中断したのに対し、３０μｍのメタル担体は、１０００サイクルでもハニカムの接合状態が良好で、エンジン耐久性試験に合格した。
【００３１】
【発明の効果】
以上説明したように本発明のメタル担体によれば、優れた固相拡散接合性が得られるため、エンジン耐久性および浄化性能が向上すると同時にコスト的にも安価であって、産業上寄与するところが大きい。
【図面の簡単な説明】
【図１】５０μｍ箔厚で金属箔中のＡｌが４％以上残存する真空処理条件（真空度１×１０-4Torr）を示す図。
【図２】４０μｍ未満箔厚で金属箔中のＡｌが４％以上残存する真空処理条件（真空度１×１０-4Torr）を示す図。
【図３】３５μｍ未満箔厚で金属箔中のＡｌが４％以上残存する真空処理条件（真空度１×１０-4Torr）を示す図。
【図４】５０μｍ箔厚で固相拡散接合する条件を求めた結果を示す図。
【図５】波箔、平箔のいずれかが厚み４０μｍ未満の箔厚で固相拡散接合する条件を求めた結果を示す図。
【図６】波箔、平箔の共に３５μｍ以下の箔厚で固相拡散接合する条件を求めた結果を示す図。
【図７】波箔、平箔のいずれかが厚み４０μｍ未満の箔厚で金属箔中のＡｌが４％以上残存し、かつ、固相拡散接合する条件を求めた結果を示す図。
【図８】波箔、平箔の共に３５μｍ未満の箔厚で金属箔中のＡｌが４％以上残存し、かつ、固相拡散接合する条件を求めた結果を示す図。
【図９】本発明に係るメタル担体の一例を示す断面説明図。
【図１０】（ａ）〜（ｄ）はハニカム体を構成する平箔と波箔の接合状態の種々の例を示す拡大説明図であり、（ａ）と（ｂ）は箔厚差を強調して示している。
【図１１】金属箔の表面粗度を示し、（ａ）は真空熱処理前、（ｂ）は真空熱処理後を示している。
【図１２】表面拡散と箔の厚さの関係を示す図。
【図１３】メタル担体の押し試験機の概要図。
【図１４】図１３の押し試験により得られたメタル担体のハニカム体押し出し形状の模式図で、（ａ）が脱落のない場合、（ｂ）が脱落が生じた場合を示している。
【符号の説明】
１    金属外筒
２    金属平箔
３    金属波箔
【図１】
0003788819.tif 000003
【図２】
0003788819.tif 000004
【図３】
0003788819.tif 000005
【図４】
0003788819.tif 000006
【図５】
0003788819.tif 000007
【図６】
0003788819.tif 000008
【図７】
0003788819.tif 000009
【図８】
0003788819.tif 000010
【図９】
0003788819.tif 000011
【図１０】
0003788819.tif 000012
【図１１】
0003788819.tif 000013
【図１２】
0003788819.tif 000014
【図１３】
0003788819.tif 000015
【図１４】
0003788819.tif 000016